(57)【要約】【課題】ポリ塩化ビニル樹脂で外面被覆されている鼻隠し板に取り付けられたとしても、軟質塩化ビニル樹脂に含まれる可塑剤が樋取付具における取付部を侵すことが起こり得ない樋取付具を、簡易に提供する。【解決手段】建築物に取り付けられる取付面を備えた取付部と、この取付部から前方へ延び出した樋保持部とを備えた樋取付具において、該取付部をポリカーボネート樹脂で形成し、シリコーンハードコートおよび／またはシリコーンワニスを該取付部の取付面に塗布してコーティング層を該取付部の取付面に形成する。【選択図】図１
2010084466.tif 000002
【特許請求の範囲】
【請求項１】
建築物に取り付けられる取付面を備えた取付部と、この取付部から前方へ延び出した樋保持部とを備えた樋取付具において、
該取付部がポリカーボネート樹脂で形成されており、シリコーンハードコートおよび／またはシリコーンワニスを塗布して形成したコーティング層を、該取付部の取付面に備えてなる、樋取付具。
【請求項２】
前記取付部の取付面に、シリコーンハードコート剤および／またはシリコーンワニスを塗布した後、得られた樋取付具をアニールすることによりコーティング層を形成する、請求項１記載の樋取付具。
【発明の詳細な説明】
【技術分野】
【０００１】
本発明は、樋取付具に関し、詳しくは、可塑剤やその他の添加物を含む合成樹脂部分に取り付けられる場合に好適に用いられる樋取付具に関する。
【背景技術】
【０００２】
樋取付具には、軒樋を吊持して保持するタイプの樋吊り具、軒樋を下から支持して保持するタイプの樋受け具、竪樋を保持するタイプの竪樋取付具などの種々のものが知られている。これらの樋取付具は、一般に、建築物に取り付けられる取付部とこの取付部から前方へ延び出した樋保持部とを備え、それらが一体のものとしてあるいは別体のものとして形成されたものである。
【０００３】
ところで、近時の新築家屋では、建築物の鼻隠し板に釘や取付ねじを用いて、吊持するタイプの樋吊り具により軒樋を取り付ける場合がある。その鼻隠し板の表面材として、薄鋼板に軟質塩化ビニル樹脂シートで外面被覆を施した塩化ビニル被覆鋼板が用いられることがあり、それと共に、樋取付具としてポリカーボネート樹脂成形体などの強度に富む合成樹脂成形体が用いられることがある。
【０００４】
鼻隠し板と樋取付具とが、それらの材料に関して上記の組み合わせにて使用された場合、鼻隠し板に用いられた塩化ビニル被覆鋼板の外面被覆である軟質塩化ビニル樹脂に含まれている添加剤、例えば、可塑剤（ＤＯＰ，ＤＢＰなど）が表面に移行し、その鼻隠し板に重ね合わされた樋取付具の取付部が可塑剤と接触するという事態を生じる場合があった。この場合、ポリカーボネート樹脂自体が耐薬品性に乏しいという性質を有しているため、可塑剤が取付部に接触することにより、取付部が可塑剤に侵されてクラックを生じ、それが原因で鼻隠し板に対する樋取付具の取付強度が低下するという問題があった。
【０００５】
上記問題を解決するために、特許文献１には、軟質塩化ビニル樹脂に含まれる可塑剤の通過を遮断する、両面に粘着剤が保持された遮断膜が粘着されてなる樋取付具が提案されている。
【０００６】
また、特許文献２には、上記遮断膜に変わりに塗装された樋取付具が提案されている。
【特許文献１】特許３４１７２３８号公報
【特許文献２】特許３７０１７１８号公報
【発明の開示】
【発明が解決しようとする課題】
【０００７】
しかし、特許文献１の樋取付具においては、上記遮断膜が粘着されている樋取付具は可塑剤の移行により取付強度が低下することはないものの、樋取付具に遮断膜を取り付けるのにまず遮断膜から粘着層を保護している保護シートを外し、位置決めした後、樋取付具に取り付けるという煩雑な作業を行わねばならないという問題があった。
【０００８】
また、特許文献２の樋取付具は、製造工程が簡易で作業性に優れているが、一般的にこれらで使用されるポリマー、例えば、アクリル樹脂等は耐溶剤性に優れているとはいえず、可塑剤の移行を遅らせることにより樋取付具の取付強度低下を遅らせることは可能だが、十分なものとはいえなかった。
【０００９】
そこで、本発明は、ポリ塩化ビニル樹脂で外面被覆されている鼻隠し板に取り付けられたとしても、軟質塩化ビニル樹脂に含まれる可塑剤が樋取付具における取付部を侵すことが起こり得ない樋取付具を、簡易に提供することを目的とする。
【課題を解決するための手段】
【００１０】
以下、本発明について説明する。なお、本発明の理解を容易にするために添付図面の参照符号を括弧書きにて付記するが、これにより本発明が図示の形態に限定されるものではない。
【００１１】
第１の本発明は、建築物に取り付けられる取付面（４）を備えた取付部（１）と、この取付部（１）から前方へ延び出した樋保持部（２）とを備えた樋取付具において、該取付部（１）がポリカーボネート樹脂で形成されており、シリコーンハードコートおよび／またはシリコーンワニスを塗布して形成したコーティング層を、該取付部（１）の取付面（４）に備えてなる、樋取付具である。
【００１２】
第１の本発明において、取付部（１）の取付面（４）に、シリコーンハードコート剤および／またはシリコーンワニスを塗布した後、得られた樋取付具をアニールすることによりコーティング層を形成することが好ましい。
【発明の効果】
【００１３】
本発明の樋取付具は、取付部（１）がポリカーボネート樹脂により形成されている。このため、ポリカーボネート樹脂に特有の優れた強度が取付部（１）に付与される。また、取付部（１）の取付面（４）にコーティング層を備えており、該層を形成するシリコーンハードコートおよび／またはシリコーンワニスはシロキサン結合による３次元網目結合が密な層を形成するため、耐溶剤性に優れ、可塑剤の遮断作用に優れた効果を発揮する。このため、樋取付具が可塑剤やその他の添加物を含む合成樹脂部分に取り付けられる場合において、取付部（１）の強度が長期にわたって保たれる。
【００１４】
また、本発明の好ましい態様においては、取付部（１）の取付面（４）に、シリコーンハードコート剤および／またはシリコーンワニスを塗布した後、得られた樋取付具をアニールすることによりコーティング層を形成するが、アニールにより、シリコーンハードコート剤は脱水縮合反応を加速させ、また、シリコーンワニスは溶剤を効率的にとばし、脱水縮合反応を加速させ効率的に上記取付け面にコーティング層を形成することができる。また、通常、ポリカーボネートの射出成形品は、成形時に残留する歪を緩和するために１２０℃〜１３０℃でアニールを行うので、該アニール前に、シリコーンハードコート剤および／またはシリコーンワニスを塗布して、残留歪みの緩和と、コーティング層の形成を同時に行うのが効率的である。
【発明を実施するための最良の形態】
【００１５】
以下本発明を図面に示す実施形態に基づき説明する。
【００１６】
以下、本発明の樋取付具について詳細に説明する。
【００１７】
＜樋取付具＞
本発明の樋取付具は、通常、建築物に取り付けられる取付部と、この取付部から前方へ伸び出した樋保持部とを備えてなり、少なくとも該取付部がポリカーボネート樹脂により形成されている。樋取付具は、全体を透明に、または、不透明にしてもよく、染料などを添加して着色してもよい。また、耐候性向上のために紫外線吸収剤を添加してもよい。
【００１８】
本発明の樋取付具の形態は、軒樋を支持する軒樋取付具でも、竪樋を支持する竪樋取付具のいずれでもよい。そして、支持部の構造は、適用される軒樋あるいは竪樋の形状や構造に応じて適宜決めればよい。また、軒樋取付具である場合、軒樋の支持手段は下側から受ける受けタイプ、軒樋の耳部を吊り下げる吊りタイプのいずれであってもよい。この吊りタイプの場合、内吊りタイプと外吊りタイプのいずれであってもよい。図１には、本発明の樋取付具の一実施例として、受けタイプの軒樋取付具の一実施形態の正面図を示し、図２には右側面図を示した。図１の樋取付具は、建築物に取り付けられる取付部１と、この取付部１から前方へ伸び出した樋保持部２とを備えており、また、該取付部１の取付面４にコーティング層を備えているのであるが、該コーティング層は、図１および図２では省略している。
【００１９】
取付部の形状は、建物の被取付面である鼻隠し板などの表面形態に応じて決めればよく、単にビスなどで被取付面に取り付けられる板状体であってもよいし、あるいは、段差係止部を有するものであってもよい。
【００２０】
（コーティング層）
取付面にシリコーンハードコートおよび／またはシリコーンワニスを塗布することにより形成されるコーティング層は、シロキサン結合による３次元網目結合が密に形成された層であり、ガラスのように硬い塗膜で形成され、耐溶剤性に優れ、可塑剤の移行を遮断する。シリコーンハードコートは、多官能性のシロキサンを主成分とし、シラノール基の脱水縮合反応により形成された公知のものを用いることができる。また、シリコーンワニスは、公知のものを適宜使用でき、例えば、メチルシリコーンワニス、フェニルメチルシリコーンワニスを挙げることができる。シリコーンハードコート、シリコーンワニスは、いずれかを取付面に塗布して、コーティング層を形成してもよいし、両方を混合して塗布することによりコーティング層を形成してもよいし、また、一方を最初に塗布し層を形成してから、他方をその上に塗布することにより、多層のコーティング層としてもよい。
【００２１】
取付部の取付面に、シリコーンハードコートおよび／またはシリコーンワニスを塗布した後に、この塗布した樋取付具をアニールすることにより、コーティング層を効率的に形成できる。アニールにより、シリコーンハードコートにおいては、脱水縮合反応が加速され、シリコーンワックスにおいては、溶剤が効率的に蒸発し、シロキサン結合により三次元網目構造のコーティング層が形成される。アニール温度は、通常、１１０℃〜１３０℃で行えばよく、好ましくは１２０℃〜１３０℃である。
【００２２】
なお、本発明の少なくとも取付部は、ポリカーボネートにより形成されているが、ポリカーボネート成形品は、成形時に残留する歪みを緩和するために、通常１２０℃〜１３０℃でアニールを行うので、該アニール前に、上記塗布を行って、残留歪みの緩和とコーティング層の形成とを同時に行ってしまうことが、効率がよい。
【実施例】
【００２３】
以下に実施例及び比較例を挙げて本発明を具体的に説明するが、これらにより本発明は何ら制限をうけるものではない。
【００２４】
＜実施例１＞
図１、図２に示した実施の形態の樋取付具を、材質をポリカーボネートとして射出成形により製作した後、取付け面４にシリコーンハードコート剤（Ｘ−１２−２２１８、信越化学工業社製）を塗布し、１５分間風乾して、１２５℃で１時間ギアオーブンにてアニールを行い、厚み５μｍのコーティング層を有する本発明の樋取付具を得た。
【００２５】
＜実施例２＞
図１、図２に示した実施の形態の樋取付具を、材質をポリカーボネートとして射出成形により製作した後、取付け面４にシリコーンワニス（ＫＲ−５２０６、信越化学工業製）を塗布し、１５分間風乾して、１２５℃で１時間ギアオーブンにてアニールを行い、厚み５μｍのコーティング層を有する本発明の樋取付具を得た。
【００２６】
＜比較例１＞
図１、図２に示した実施の形態の樋取付具を、材質をポリカーボネートとして射出成形により製作した（コーティング層は形成していない。）。
【００２７】
＜比較例２＞
図１、図２に示した実施の形態の樋取付具を、材質をポリカーボネートとして射出成形により製作した後、取付面４に水溶性アクリル樹脂塗料を塗布し、乾燥させてアクリル樹脂からなるコーティング層を形成して、樋取付具を得た。
【００２８】
＜評価方法＞
（可塑剤移行性）
上記実施例および比較例で得られた樋取付具の取付け部１を塩ビ鋼鈑（ヒシメタルＳＶＳＥＲ７０、三菱樹脂製）で覆われた板材にビス打ち穴３を貫通させたビスで固定した。これを、恒温恒湿チャンバーに入れ、湿度１００％で保持し、温度０℃にて３時間、温度６０℃にて３時間を１サイクルとする試験を１５サイクル行った。そして、樋取付具の塩ビ鋼鈑と接触している部分の取付け面４を観察し、ひび割れの有無を確認した。評価結果を表１に示す。
○：ひび割れなし
×：ひび割れあり
【００２９】
【表１】
2010084466.tif 000003
【００３０】
本発明の所定のコーティング層を備えた樋取付具（実施例１および２）は、可塑剤の移行が防止され、取付部の強度が保持されることがわかった。これに対して、コーティング層を形成しなかった場合、または、樹脂塗料を塗布することによるコーティング層を備えた場合（比較例１および２）においては、可塑剤の移行により取付部の強度が弱まっていることが分かった。
【００３１】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う樋取付具もまた本発明の技術的範囲に包含されるものとして理解されなければならない。
【産業上の利用可能性】
【００３２】
本発明の樋取付具は、コーティング層があることにより、ポリカーボネートからなる取付部に添加剤が接触することが防止されている。これにより、ポリ塩化ビニル樹脂で外面被覆されている鼻隠し板に取り付けられるような用途、つまり、従来であれば、可塑剤が取付具を侵してしまう用途において、好適に用いることができる。
【図面の簡単な説明】
【００３３】
【図１】本発明における軒樋取付具の一例の正面図
【図２】本発明における軒樋取付具の一例の右側面図
【符号の説明】
【００３４】
１  取付部
２  樋保持部
３  ビス打ち穴
４  取付面
【図１】
2010084466.tif 000004
【図２】
2010084466.tif 000005